Brevet FR2965267A1 — publié le 20120330

L'invention concerne une résine de polyester à base d'acide gras, en particulier résine alkyde, ayant une longueur en huile courte ou même nulle, modifiée à proportion élevée par la colophane ou ses dérivés, une composition de liant à base de cette résine modifiée, plus particulièrement une dispersion aqueuse à base de cette résine sans aucune présence de solvant organique et les applications comme liant dans les revêtements et, en particulier, dans les revêtements aqueux pour adhésifs, peintures, lasures, primaires ou vernis. Cette résine polyester, et en particulier alkyde, utilise un fort taux de matières premières d'origine renouvelables et a des performances spécifiques, en particulier concernant le développement de dureté avec le temps de séchage et la réduction de jaunissement. En particulier, la nouvelle résine peut être utilisée comme liant dans des compositions aqueuses de revêtements décoratifs ou industriels capables de durcir à l'air avec ou sans agent siccatif. Les alkydes en milieu solvant organique (solvantées) sont des résines bien connues de longue date à l'homme du métier, utilisées, en règle générale, dans les revêtements et les formulations de peinture décorative et industrielle. Pour répondre à des questions de confort d'utilisation, d'odeur et de toxicité, des émulsions d'alkydes spécifiques ont été développées et mises sur le marché depuis une vingtaine d'années environ, avec des niveaux de performance intéressants en termes de brillant, de séchage, d'aspect/couleur, de stabilité, d'odeur. Une solution technique de mise en oeuvre conventionnelle, employée pour former des émulsions d'alkydes stables dans le temps, consiste à utiliser une combinaison d'un tensioactif non ionique avec un tensioactif anionique comme décrit dans WO 2008/076360. Malgré ces améliorations, certains paramètres et performances restent encore à améliorer tels que la résistance au jaunissement, la résistance au blocking, la dureté, la sensibilité à l'eau et la biodégradabilité. La tendance au jaunissement est un caractère naturel et intrinsèque des résines alkydes, limitant ainsi leur emploi à des applications finales bien spécifiques comme en couche primaire, lasures, bois, finitions (trim). Les premières émulsions d'alkydes décrites dans la littérature concernent des alkydes avec des longueurs en huile importantes et de l'ordre de 65 à 82% comme décrit dans Colloids Surfaces A. Physicochem. Eng. Aspects 1995, 94, 161-171. L'émulsification de résines à longueur en huile plus réduite est relativement délicate à mettre en oeuvre, du fait de l'affinité plus faible des tensioactifs avec la résine comme expliqué dans Prog. Org. Coat. 1994, 24, 281-97. Néanmoins, aujourd'hui, les produits commerciaux affichent une longueur en huile moyenne de 50%, comme décrit dans WO 2009/140192 ou même une -2- longueur en huile courte jusqu'à approximativement 40% pour les longueurs en huile les plus basses, comme décrit dans Prog. Org. Coat. 2000, 40, 253-266 ou encore plus récemment dans WO 2008/076360. Pour une utilisation plus systématique et universelle, il est nécessaire de trouver des solutions garantissant des produits développant moins de jaunissement pour des applications de plus grande envergure comme murales ou sur plafonds. Aujourd'hui, ces applications sont presque exclusivement réservées aux émulsions acryliques reconnues depuis longtemps pour leur bonne tenue au jaunissement et à l'oxydation mais les émulsions acryliques ont des inconvénients tels que le plus faible brillant, la sensibilité à l'eau (plus faible résistance à l'eau), la moins bonne résistance 1 o chimique. La résine de la présente invention se propose de remédier aux inconvénients cités de l'état de l'art, tout en permettant une dispersibilité dans l'eau élevée sans aucun besoin de solvant organique et en l'absence de groupements rendant la résine autodispersible. Cette aptitude rend possible l'obtention de dispersions de résine sans aucun solvant 15 organique et stables au stockage et l'obtention des revêtements liés avec un brillant et une dureté élevés, et par son caractère hydrophobe, une résistance à l'eau élevée, comme une résistance élevée au jaunissement avec le temps. Un avantage supplémentaire lors du séchage des dispersions des résines, selon la présente invention, est le développement plus rapide avec le temps d'une dureté élevée et stable et ceci sans besoin d'addition 20 systématique d'agent de siccativation de type Co (cobalt). Ceci conduit ainsi à une solution amicale pour l'homme et pour son environnement du fait de l'absence à la fois de solvants organiques dans la dispersion et l'absence d'agents siccativants au séchage mais aussi par le choix des matières premières essentielles, dans la mesure où un fort taux de ces matières premières est d'origine renouvelable et durable et pouvant également conduire à des 25 structures chimiques plus facilement biodégradables. Les dispersions de l'invention et les revêtements qui en résultent sont ainsi favorables au respect de l'environnement, tout en présentant des performances d'application tout au moins identiques, sinon améliorées par rapport aux revêtements aqueux conventionnels. En complément à la protection de l'environnement, il convient de souligner la nature fortement renouvelable desdits liants 30 aqueux selon la présente invention, qui sont préparés majoritairement à partir de colophane et de corps gras naturels. Cet avantage est notable puisque, dans certains cas, la proportion de matières premières renouvelables atteint un taux de 100% sur la composition globale de la résine (tensioactifs exclus). Ceci permet la fabrication de ce nouveau type de résine, utilisable comme liant, à travers notamment la disponibilité durable et saisonnière desdites matières premières. Ces mêmes causes permettent aussi de limiter l'impact environnemental via une empreinte carbone réduite et un cycle de vie amélioré. Ces deux paramètres reflètent l'impact des produits fabriqués sur l'environnement et la santé. Les ressources dites renouvelables ou bio-sourcées permettent en particulier de diminuer les émissions de gaz à effet de serre tel que le dioxyde de carbone. Dans ce but, la présente invention propose une nouvelle gamme de résines polyesters à base d'acides gras oxydables ou non oxydables, en particulier de résines alkydes, à longueur en huile courte fortement réduite ou nulle, pour leur mise en dispersion dans l'eau à l'aide de tensioactifs, et capables de durcir de façon importante sans apport excessif d'acides ou d'huiles gras insaturés. Ces dispersions, également appelées communément « émulsions », donnent après application sur substrat, des revêtements stables dans le temps et garantissent une évolution de jaunissement faible ainsi qu'un développement de dureté important après application et lors du séchage, et ceci malgré une longueur en huile fortement réduite. La capacité même de certaines résines à très faible longueur en huile, en particulier de 0 à 15%, à durcir fortement et rapidement avec le temps de séchage, et surtout sans apport nécessaire d'agent de siccativation, est un avantage significatif dans le contexte environnemental actuel. Plus particulièrement, dans ce contexte, la mise en oeuvre des systèmes séchants sans Co est un besoin de plus en plus important, compte tenu des restrictions environnementales croissantes dans l'usage du cobalt comme agent siccativant. Les alkydes sont des oligomères traditionnellement obtenus par polycondensation entre des diacides et des polyols en présence d'une proportion plus ou moins importante d« Ensuite, l'invention concerne une composition de liant organique comprenant au moins une résine modifiée, comme décrit ci-dessus et plus particulièrement comprenant en plus de cette résine modifiée, au moins une deuxième résine différente de la première et sélectionnée parmi les polyesters à base d'acides gras. Le troisième objet de l'invention concerne une dispersion aqueuse de résine comprenant au moins une résine modifiée telle que définie selon le premier objet de l'invention ou au moins une composition de liant organique comme définie selon le deuxième objet de l'invention. Un autre objet de l'invention concerne un procédé de préparation d'une dispersion aqueuse, comme définie selon le troisième objet de l'invention. L'invention couvre également une composition de revêtement qui comprend au moins une résine modifiée comme définie selon le premier objet de l'invention ou au moins une composition de liant organique comme définie selon le deuxième objet de l'invention ou au moins une dispersion aqueuse comme définie selon le troisième objet de l' invention. Finalement, l'invention concerne l'utilisation des résines modifiées selon le premier objet ou des compositions de liant organique selon le deuxième objet ou des dispersions aqueuses selon le troisième objet de l'invention, en tant que liant dans des compositions de revêtements. -5- Donc, le premier objet de l'invention concerne une résine de polyester, en particulier résine alkyde, laquelle résine : - est à base d'au moins un acide gras - a une longueur en huile nulle (0%) ou entre 0 et 35%, de préférence supérieure à 0 et jusqu'à 30%, plus préférentiellement jusqu'à 15% - a un rapport en poids d'acides (monoacides) gras oxydables par rapport au poids global d'acides gras, de 0 ou supérieur à 0 et allant jusqu'à 1 - est à base d'un composant acide comprenant en plus dudit acide gras, de 30 à 85%, et de préférence de 35 à 75%, et plus préférentiellement de 40 à 75% en poids par rapport au poids total de ladite résine, de colophane et/ou de dérivés de colophane portant au moins une fonction acide carboxy, et plus particulièrement pour ses dérivés maléinisés (de colophane), portant de 3 à 4 fonctions carboxy. Selon un mode préféré, la résine de l'invention comprend moins de 5%, de préférence moins de 3% en poids, et plus préférentiellement aucun (0% de) composé aromatique en dehors des dérivés de la colophane éventuellement utilisés. La résine de l'invention est, selon un autre cas préféré, à base d'un composant acide comprenant en plus dudit acide gras, (en plus) de ladite colophane et/ou (en plus) desdits dérivés de colophane, au moins un composé acide ayant au moins une fonction acide carboxylique et une fonctionnalité globale (incluant fonction acide + éventuelle autre fonction possible) de 2 à 3, composé choisi parmi : les polyacides saturés ou les polyacides éthyléniquement insaturés ou les hydroxy-acides. Les polyacides saturés n'ont pas d'insaturation éthylénique réactive lors de leur utilisation et peuvent très bien dériver des polyacides insaturés ayant au moins une insaturation réactive, par hydrogénation de ces polyacides insaturés. Plus particulièrement, la résine de l'invention peut être à base d'un composant acide qui comprend au moins un desdits composés acides, avec au moins un choisi parmi les polyacides saturés et un autre choisi parmi les polyacides insaturés, ceci en plus dudit acide gras et de ladite colophane et/ou desdits dérivés de colophane. Comme polyacide saturé convenable selon l'invention, on peut choisir parmi l'acide et/ou l'anhydride correspondant à : l'acide succinique de fonctionnalité 2, l'acide adipique de fonctionnalité 2, l'acide sébacique de fonctionnalité 2, l'acide dodécanedioïque de fonctionnalité 2, l'acide citrique de fonctionnalité 3, le dimère d'acide gras en C36 de fonctionnalité 2 à 2,2 ou le trimère d'acide gras en C54 de fonctionnalité 2,5 à 3. Comme polyacide insaturé convenable, on peut choisir parmi l'acide et/ou l'anhydride existant correspondant à : l'acide itaconique de fonctionalité 2, l'acide maléique ou fumarique de -6- fonctionnalité 2 ou l'acide tétrahydrophtalique (THP) de fonctionnalité 2. Parmi les polyacides préférés, on peut citer les polyacides comprenant au moins un dimère en C36 et/ou trimère en C54 d'acide gras. Comme défini ci-haut, ledit composé acide ayant au moins une fonction carboxy et ayant une fonctionnalité globale de 2 à 3 peut également être choisi parmi les hydroxy-acides qui peuvent ainsi être présents dans ledit composant acide en plus des acides gras et de la colophane et ses dérivés. Comme hydroxy-acides préférés pouvant être ainsi présents, on peut citer l'acide glycolique ou l'acide lactique. Une combinaison de plusieurs polyacides et monoacides est souvent utilisée afin d'optimiser les propriétés physico-chimiques de la résine, en particulier de l'alkyde, et plus lo particulièrement, pour obtenir le compromis dureté/souplesse désiré. L'incorporation dans les résines selon l'invention, en particulier dans les alkydes, de dérivés acides aromatiques comme les phtaliques (diacide/anhydride) ou benzoïques (monoacide) est possible mais de préférence avec un taux de moins de 5% en poids, et plus préférentiellement avec moins de 3% en poids. Encore plus préférentiellement, il n'y a aucun dérivé aromatique (0% 15 d'aromatiques) en dehors d'éventuels dérivés de colophane. La présence d'un composant monoacide tel que les acides abietiques ou pimariques, en particulier de la colophane et/ou de ses dérivés, et plus particulièrement à un taux aussi important, constitue l'élément essentiel de l'invention pour permettre les propriétés particulières observées. Le taux de colophane est élevé et varie de 30 à 85%, de préférence de 35 à 75%, et plus 20 préférentiellement de 40 à 75%. Les acides gras utilisés, compte tenu de leur origine naturelle, sont des mélanges comprenant des acides gras saturés, insaturés à insaturations non conjuguées et à insaturations conjuguées. Ces acides gras, ainsi que les acides gras dimères et/ou trimères synthétisés à partir de ces mêmes acides gras naturels, apportent la souplesse nécessaire au liant et au revêtement obtenu qui en résulte. 25 Le terme « acide gras » défini au plus large signifie un acide carboxylique en C12 à C54- Le terme « longueur en huile », tel qu'utilisé dans la présente invention, signifie le % en poids par rapport au poids total de la résine, du poids de «monoacides gras » ou d'huiles ou de dérivés standolies d'huiles (la standolie est un produit résultant de la 30 réaction à haute température, 250-300°C d'un mélange d'huile et d'acide gras), ce % en poids étant exprimé en poids équivalent de dérivés triglycérides (huiles) qui correspondent aux acides gras, lesdits acides gras étant « oxydables ». Tout calcul et mention de cette caractéristique dans la présente invention est basé sur cette définition. Le terme « acides gras oxydables » signifie, selon la présente invention, les acides gras ou dérivés (huiles ou -7 standolies) ayant un indice d'iode supérieur ou égal à 80 mg d'iode par g de produit. Lesdits monoacides ou triglycérides (huiles) peuvent être des mélanges d'origine naturelle, comprenant jusqu'à 30% en poids d'acides gras saturés. De préférence, le taux d'insaturation oxydable (réactive à l'air) de la résine de l'invention est nul (0) ou il est supérieur à 0 et va jusqu'à 0,25, et de préférence jusqu'à 0,15 mmol de double liaisons oxydables par g de résine sèche (non diluée). Selon une possibilité particulière, la résine de l'invention est basée sur un composant alcool comprenant au moins un polyol de fonctionnalité allant de 2 à 10 et de préférence de 3 à 6. Les polyols convenables selon l'invention peuvent être sélectionnés l0 parmi : éthylène glycol, polyéthylène glycol, de préférence de masse moléculaire moyenne en nombre Mn allant de 300 à 6 000, propylène glycol (propane diol-1,2), 1,3-propanediol, dipropylène glycol, triéthylène glycol, glycérol, diglycérol, triméthylol propane ou triméthylol éthane, pentaérythritol, dipentaérythritol, sorbitol, mannitol, méthyl glucoside, polyglycérol, en particulier oligomères de glycérol, comme le Polyglycérol-3 (trimère de 15 glycérol) et décaglycérol et de préférence, les oligomères de glycérol et leur mélanges et plus particulièrement le Polyglycérol-3 lequel est un mélange d'oligomères du glycérol (glycérine oligomérisée avec présence d'oligomères allant de dimères à tetramères, avec le trimère de glycérol étant prédominant de 30 à 55% en poids) produit commercialisé par Solvay. Ce dernier exemple préféré de polyol oligomérisé a une masse moléculaire 20 nettement supérieure à celle de la glycérine, avec une fonctionnalité allant de 5 à 6. Grâce à sa masse moléculaire et à sa fonctionnalité élevées, ce polyol permet d'augmenter plus rapidement la masse moléculaire de la résine, en particulier de la résine alkyde, tout en garantissant une distribution moléculaire plus étroite. La résine préférée de l'invention a un indice d'acide inférieur à 8 et une masse 25 moléculaire moyenne en nombre Mn allant de 1 000 à 10 000 g/mol, mesurée par GPC dans le THF et exprimée en équivalent Polystyrène. La Tg de la résine de l'invention mesurée par DSC, après deux passages à une vitesse de balayage en température de 10°C/min, peut varier de -40 à 50°C, et de préférence de -20 à 35°C. 30 Plus particulièrement, selon une première version, la résine a une longueur en huile qui est comprise entre 0 et 35%, et de préférence elle est supérieure à 0 et va jusqu'à 25%, et plus préférentiellement jusqu'à 15%, avec présence d'au moins un acide (monoacide) gras oxydable. Cela signifie que la résine comprend une structure oxydable à l'air. Selon un cas plus particulier de cette version de résine oxydable, le taux d'insaturation oxydable -8- de ladite résine est supérieur à 0 et peut aller jusqu'à 0,25, et de préférence jusqu'à 0,15 mmol de doubles liaisons oxydables par g de résine sèche. Dans un tel cas (résine avec structure oxydable), ledit acide gras est sélectionné parmi les monoacides gras d'origine végétale ou animale de préférence en C16 à C24, avec un indice d'iode moyen allant de 100 à 200. Selon la définition donnée de l'invention, l'acide gras peut être un acide gras (monoacide gras) oxydable ou un acide gras non oxydable, en particulier un polyacide comme les oligomères d'acides gras et en particulier les dimères et/ou trimères d'acides gras en C36 et C54 respectivement. Ledit acide gras peut être (oxydable et) sélectionné parmi les acides gras d'huile de soja, tournesol, tall (TOFA), ricin, ricin déshydraté, lin, colza, lesdits acides gras étant utilisés comme tels ou sous forme d'huiles (esters triglycérides) correspondantes d'acides gras ou sous forme de standolies correspondantes d'huile d'acides gras. Lesdites standolies, bien connues de l'homme du métier, sont en fait des dérivés d'huiles d'acides gras obtenus à haute température par standolisation de ces huiles. Ces cas d'acides ou d'huiles d'acides gras ont des insaturations oxydables comme définis ci-haut selon la caractéristique d'indice d'iode supérieur ou égal à 80 mg d'iode par g de produit acide ou huile ou standolie d'huile d'acide gras. Selon une version préférée de résine de l'invention, elle est à base d'un polyacide comprenant au moins un dimère d'acide gras en C36 et/ou un trimère d'acide gras en C54 et à base d'un polyol comprenant au moins un oligomère de glycérol et/ou le pentaérythritol et/ou le dipentaérythritol, de préférence un mélange d'oligomères de glycérol comprenant le trimère de glycérol, plus particulièrement le Polyglycérol-3 et/ou le dipentaérythritol. Selon une version de résine polyester de l'invention, celle-ci est une résine alkyde, avec un taux en huile (longueur en huile) supérieur à 0%, et de préférence allant jusqu'à 25%, plus préférentiellement jusqu'à 15%. Une autre catégorie de résine selon l'invention a un taux d'huile nul (0%) ou couramment appelée « oil-free », avec ledit acide gras étant sélectionné parmi les acides gras non oxydables et donc, avec un taux correspondant d'insaturation oxydable qui est de 0 mmol par g de résine sèche. Dans ce cas, ledit acide gras est de préférence sélectionné parmi les acides gras saturés (y compris acides gras initialement oxydables qui ont été hydrogénés et par conséquent deviennent non-oxydables) ou parmi les oligomères d'acides gras, de préférence les dimères en C36 (dimères y compris hydrogénés) et/ou les trimères en C54 (trimères, y compris hydrogénés). De préférence, une telle résine (0% d'huile) est à base d'un composant alcool comprenant comme polyol un oligomère de glycérol, de -9- préférence un mélange d'oligomères de glycérol, et plus préférentiellement le Polyglycérol-3, et/ou le dipentaérythritol et comme acide gras un dimère d'acide gras en C36 et/ou un trimère d'acide gras en C54 (hydrogénés ou non). La préparation de ladite résine selon l'invention, en particulier alkyde, est réalisée par réaction de polycondensation sous atmosphère inerte à des températures standard comprises entre 180°C et 300°C, de préférence entre 250°C et 270°C, et plus préférentiellement avec application d'un vide (pression réduite) de niveau moyen allant de 50 à 250 mm Hg, en fin de polycondensation afin de réduire les temps de réaction. II est possible, afin de prévenir et/ou de réduire davantage la coloration et l'oxydation de la colophane pendant la synthèse, d'utiliser des additifs, anti-oxydants en particulier, tels qu'employés dans la préparation d'esters de colophane utilisés en particulier pour les adhésifs : phénol sulfites, paraformaldéhyde, acide hypophosphoreux, trialkyl ou triphényl phosphites. Une liste plus exhaustive d'additifs pouvant être utilisés dans ce but est décrite dans US 4,744,925, col 2, lignes 50-62, laquelle liste est incorporée ici par référence. Le deuxième objet de l'invention est donc une composition de liant organique qui comprend au moins une résine telle que définie ci-dessus selon l'invention. Selon un cas plus préféré, cette composition comprend au moins deux résines et plus précisément, en plus de la première résine telle que définie selon l'invention ci-haut, elle comprend au moins une deuxième résine différente de la première, et avec cette deuxième résine étant sélectionné parmi les résines de polyesters à base d'acides gras, de préférence parmi les résines alkydes modifiées. De préférence, lesdits polyesters à base d'acides gras sont des alkydes modifiées chimiquement choisies parmi : alkydes siliconées, alkydes uréthanes, hybrides alkydes-acryliques. Ces compositions de liants peuvent être utilisées comme telles ou dans la préparation des dispersions aqueuses de résines de l'invention, pour revêtements aqueux. Selon une variante particulière de cette composition de liant organique, bien adaptée pour les revêtements pour coil, ladite première résine est une résine selon l'invention et a une longueur en huile nulle (0%). Le troisième objet de l'invention est une dispersion aqueuse de résine qui comprend au moins une résine ou au moins une composition de liant telle que définie ci-haut selon la présente invention. Selon une variante particulière préférée de cette dispersion aqueuse selon l'invention, elle comprend en plus de ladite résine ou de ladite composition de liant, toutes deux comme définies selon l'invention décrite ci-haut, au moins un tensioactif sélectionné parmi : au moins un tensioactif anionique et au moins un tensioactif non ionique ou au moins un tensioactif de structure mixte et avec un taux global en poids par rapport à ladite résine allant de 2 à 15%, de préférence de 5 à 10%. Selon la présente invention, un tensioactif de structure mixte est un tensioactif qui comprend à la fois une structure non ionique, tel qu'un segment polyoxyalkylène (plus particulièrement unités oxyéthylène et/ou oxypropylène) et une structure anionique (comme par exemple un groupement sulfonate ou sulfate ou phosphate ou phosphinate) sur la même molécule ou chaîne moléculaire. Comme exemples de tels tensioactifs, on peut citer les esters sulfonates ou sulfates ou phosphates ou phosphinates d'alcools polyethers ou d'alcools gras alkoxylés, avec des structures non-ionique (polyéther) et anionique (sulfate, sulfonate ou phosphate ou phosphinate), combinées sur la même molécule. La dispersion selon l'invention peut avoir un extrait sec allant de 30 à 70%, et de préférence de 40 à 60% et une taille moyenne de particules allant de 100 à 500 nm. La dispersion préférée selon l'invention est exempte de tout solvant organique, ceci signifiant, selon la présente invention, un taux correspondant de composés organiques volatils (COV ou en anglais VOC) dans ladite dispersion, inférieur à 1 000 ppm, de préférence inférieur à 500 ppm, et plus préférentiellement inférieur à 100 ppm. Encore plus particulièrement, la dispersion aqueuse de résine, selon la présente invention, est un mélange de, ou comprend en mélange, une première dispersion aqueuse de résine telle que définie selon l'invention comme décrit ci-dessus et au moins une deuxième dispersion de résine, laquelle deuxième dispersion est différente de la première dispersion, cette deuxième dispersion de résine étant sélectionnée parmi les dispersions d'alkydes, éventuellement modifiées ou les dispersions (ou émulsions) acryliques, y compris styrène-acrylique, ou les dispersions d'autres polymères et en particulier les dispersions de polyuréthanes, de polyesters saturés ou insaturés. Selon ce cas particulier de dispersion aqueuse, le taux en poids de ladite première dispersion varie de 50 à 99,5%. Lesdites dispersions d'alkydes modifiées qui peuvent convenir pour ladite deuxième dispersion selon ce cas particulier sont choisies parmi les dispersions d'alkydes modifiées à l'acrylique, styrène, styrène-acrylique, vinylique, silicone ou uréthane. Ladite deuxième dispersion est également sélectionnée de manière à être compatible avec la première dispersion aqueuse telle que définie selon ce cas particulier de dispersion, et plus particulièrement elle est à base d'une résine ou d'un polymère qui est compatible avec la résine de la présente invention, laquelle résine a comme spécificité une longueur en huile fortement réduite ou nulle. Un quatrième objet de l'invention concerne un procédé de préparation de ladite dispersion aqueuse, lequel procédé comprend une étape d'émulsification à une température de 30 à 90°C, de préférence de 50 à 85°C, d'au moins une résine et/ou d'au moins une composition de liant organique, résine et composition de liant telles que définies ci-dessus selon l'invention, par inversion de phase dans un réacteur agité via un système d'agitation à double flux. En fait, les résines, après la phase finale de polycondensation, sont refroidies à 120-180°C et sont ensuite transférées dans un émulsificateur pour y être dispersées dans de l'eau en présence de tensioactifs. L'émulsion est obtenue de préférence par la technique d'inversion de phase à l'aide d'un réacteur agité via un système de double flux à une température comprise entre 30°C et 90°C, de préférence à 50-85°C. La technique d'émulsification en voie directe n'est pas incompatible avec ce type de résine. La température imposée lors de l'inversion de phase est ajustée en fonction de la viscosité intrinsèque à chaud de la résine polyester ou alkyde. La résine est émulsionnée, à pH neutre ou légèrement alcalin, via la neutralisation plus ou moins partielle des fonctions carboxyliques résiduelles, selon un procédé standard associant un tensioactif ou de préférence un mélange de tensioactif ionique (anionique) et de tensioactif non ionique. Pour ces deux types de procédés, on utilise au moins un tensioactif. Ce tensioactif est sélectionné parmi les tensioactifs ioniques, de préférence anioniques et/ou non ioniques et/ou hybrides de structure mixte (comportant dans la même molécule une structure non-ionique comme éthoxylée et/ou propoxylée et une structure anionique). La présence de tensioactifs améliore la stabilité de la dispersion prévenant ainsi les phénomènes de sédimentation et/ou de coalescence au cours du procédé de mise en forme à chaud et lors du stockage/usage du produit. Un critère de sélection des tensioactifs non ioniques utilisés est l'indice HLB (Hydrophilic Lipophilic Balance) représentant le rapport de caractères hydrophile et hydrophobe du tensioactif. De préférence, une association d'un tensioactif non ionique et d'un tensioactif anionique est préférée pour obtenir des dispersions stables et de faible taille de particules, de préférence inférieure à 300 nm. Parmi les tensioactifs anioniques convenables pour cette invention, on peut citer les sels de sodium, lithium, potassium, ammonium ou de magnésium, des alkyl éthers sulfates avec alkyl variant de C8 à C18, ou alkyl benzène sulfates, ou des alkyl sulfates en C12, des esters alkyl phosphates ou les dialkyl sulfosuccinates ou même des savons obtenus à partir des acides gras correspondants. Les tensioactifs anioniques sont de préférence utilisés avec au moins un tensioactif non ionique. Comme exemple de tensioactifs mixtes (structure mixte non- -12- ionique + anionique), on trouve les sulfonates ou phosphonates d'alkyl phénol alkoxylés. Les tensioactifs non ioniques peuvent être utilisés seuls mais, de préférence, ils sont en combinaison avec un tensioactif anionique. Comme exemples préférés de tensioactifs non ioniques convenables, on peut citer : les alcools gras en C12-C18 éthoxylés (6 à 50 0E), les alcools gras iso C10 éthoxylés (6 à 50 OE), les alcools gras monobranchés en C10-C18 éthoxylés (6 à 50 OE), les esters gras de sorbitol, les esters de sorbitol éthoxylé (5-50 OE), les alkyl polyglucosides, les glucamides, les esters gras de glycérol, diglycérol ou polyglycérol, les acides gras éthoxylés (7-100 OE), l'huile de ricin (hydrogénée ou non) éthoxylée (30-40 OE), les acides gras de glycol ou polyéthylène glycol. La dispersion aqueuse préférée comprend au moins un tensioactif non ionique et éventuellement combiné avec au moins un tensioactif anionique à un taux global (non ionique plus anionique) en poids par rapport à la résine polyester ou alkyde de 2 à 15%, de préférence de 5 à 10%, et avec un rapport en poids, préféré, ionique sur non ionique allant de 25/75 à 50/50 dans le cas d'une combinaison non-ionique et anionique. Le pH du milieu est ajusté de préférence en fonction de l'acidité de la résine. C'est pourquoi une solution aqueuse basique, de 1 à 50%, de préférence de 10 à 20% en poids de base, est initialement introduite après l'ajout des tensioactifs, à la température d'émulsification (cf. tableau 4). A cet effet, on utilise des solutions aqueuses basiques (alcalines) à partir de LiOH, NaOH, KOH, ammoniaque ou encore des amines de préférence tertiaires ou encombrées plus ou moins hydrophiles comme la diéthanolamine, tiéthanolamine, amino méthyl propanol ou encore la triéthylamine. La dispersion aqueuse de la résine peut également être obtenue par autoémulsification de la résine, pour une résine ayant un indice d'acide d'au moins 40 mg KOH/g, et ceci après neutralisation au moins partielle des fonctions carboxyliques de la résine. Cependant, dans le contexte de la présente invention, il est préféré que l'indice d'acide soit Un autre objet de l'invention concerne une composition de revêtement qui comprend comme liant au moins une résine ou au moins une composition de liant ou au moins une dispersion aqueuse, avec ladite résine, ou composition de liant ou dispersion aqueuse étant telle que définie ci-dessus selon l'invention. Selon un cas plus particulier et préféré, ladite composition est une composition de revêtements aqueux. Ledit revêtement -13- est sélectionné de préférence parmi les revêtements décoratifs ou industriels, en particulier pour les revêtements industriels parmi les revêtements anti-corrosion, de préférence parmi les revêtements aqueux comme les adhésifs, peintures, lasures, primaires et vernis. Le revêtement est sélectionné parmi les peintures ou vernis aqueux décoratifs ou industriels. Ces compositions aqueuses de revêtement et en particulier les peintures et vernis ont l'avantage supplémentaire de sécher sans apport obligatoire (ou encore à un taux réduit) d'agent siccatif. La présence de fonctions hydroxyles dans ces résines permet de réaliser, pour des applications qualifiées d'industrielles, des réticulations à l'aide d'un second composant (système bicomposant appelé 2K) tels que isocyanates bloqués ou mélamines pour former des films à plus haut poids moléculaire conduisant à des propriétés mécaniques ou chimiques supérieures (résistance chimique et mécanique, longévité et durabilité accrues). La composition de revêtement selon la présente invention couvre également une composition de revêtement qui comprend comme liant, au moins une résine telle que définie ci-haut selon l'invention et ayant une longueur en huile nulle (0%) ou au moins une composition de liant basée sur une telle résine (longueur en huile nulle). Cette composition particulière de revêtement concerne plus particulièrement un revêtement de protection pour l'anti-corrosion, et de grande résistance chimique pour applications en coil. Un avant-dernier objet de l'invention concerne l'utilisation d'au moins une résine ou d'au moins une composition de liant ou d'au moins une dispersion aqueuse, comme définies ci-haut selon l'invention, en tant que liants dans les revêtements. Plus particulièrement, cette utilisation concerne des revêtements aqueux décoratifs ou industriels sélectionnés parmi les adhésifs, peintures, lasures, primaires ou vernis. Ces revêtements conviennent pour substrats sélectionnés parmi : bois, métaux, plâtre, béton, composites ou plastiques, plastiques comme le silicone, le polyéthylène, le PVC, le polycarbonate, le polypropylène ou le polystyrène. Une utilisation plus particulière concerne la résine ayant une longueur en huile nulle comme définie plus haut selon l'invention ou la composition de liant ou la dispersion aqueuse correspondante (comprenant ladite résine) cette utilisation étant en tant que liant dans les revêtements pour coil, et plus particulièrement dans les applications marines en anti-corrosion pour métaux. D'autre part, la forte hydrophobie ainsi que l'excellente adhésion, qualités procurées par lesdites résines en dispersion aqueuse selon la présente invention, en font un liant privilégié pour prévenir la corrosion des surfaces métalliques. Parmi les autres -14- substrats sélectionnés, on peut trouver le bois, en notant que la nature hydrophobe et la présence de motifs « colophane » issue elle-même du bois, offre d'excellentes propriétés d'adhésion sur le bois. De façon surprenante, nous avons également trouvé par hasard que ces liants avaient également de fortes propriétés d'adhésion sur les plastiques tels que le silicone, le polyéthylène, le PVC ou sur le plâtre, la céramique, la brique ou les matériaux composites. Les compositions de revêtements formulées à partir d'au moins une dispersion aqueuse de ladite résine peuvent contenir un taux significativement réduit voire nul d'au moins un agent siccatif. De préférence, ces compositions peuvent être exemptes d'agents siccativants (ou siccatifs) et en particulier exemptes de cobalt en tant qu'agent siccativant. lo De même, de par son fort potentiel en séchage physique, des épaisseurs de revêtement un peu plus importantes seraient permises pour des temps de séchage équivalents, augmentant ainsi la productivité et améliorant également les conditions et délais (délai raccourci) de manipulation et d'utilisation des pièces revêtues, après revêtement. Le dernier objet de cette invention concerne des substrats revêtus avec au moins un 15 revêtement de substrat, obtenus à partir d'au moins une résine ou à partir d'au moins une composition de liant ou à partir d'au moins une dispersion aqueuse de résine ou à partir d'au moins une composition de revêtements dérivée de ladite résine, comme définies ci-haut selon la présente invention. Dans certaines applications à forte concentration de charges et en système bi-composant, l'apport d'agent siccatif à base de cobalt, manganèse, 20 plomb, vanadium, calcium, baryum, strontium, cérium, zinc et fer est inutile. Déjà, compte tenu des performances de séchage démontrées pour les compositions à base de résine à longueur d'huile réduite, en particulier de 0 à 15%, la présence de siccatif n'est nullement nécessaire, avec une composition de revêtement exempte d'un tel agent. 25 PARTIE EXPERIMENTALE A titre d'illustration de l'invention, les exemples suivants décrivent sans aucune limitation des objets revendiqués, la synthèse desdites résines pour liants, en particulier aqueux, les performances des dispersions et des revêtements ainsi obtenus. 30 1) Matières premières utilisées (voir tableau 1 ci-dessous) -15- Tableau 1 : Matières premières utilisées pour la préparation des résines testées Nom commercial Fournisseur Nom chimique Fonction Indice Indice d'acide ou type de d'iode ou Indice produit (mg Iz/g) d'hydroxyle (mg KOH/g) Nouracid~ SZ35 Oleon Acide gras de soja Acide gras 120-150 195-205 SYLFAT`~ 2 Arizona Acide gras de tall Acide gras 155 194 Pripol® 1009 Croda Dimère d'acide gras Polyacide / 195-205 Pripol® 1017 Croda Mélange de dimères et Polyacide / 195-210 trimères (75/25) d'acides gras Acide Itaconique Acros Acide itaconique Polyacide / 860 Organics Colophane type TER-HELL Colophane de gemme, Colophane / 165-175 «Pinus & CO avec taux d'acides type Massoniana » GBMBH abiétique = 90% chinois For 85 Forchem Colophane de tall, avec Colophane / 170 taux d'acides type abiétique = 80% Acide succinique Acros Acide succinique Polyacide / 950 Organics Acide sébacique Acros Acide sébacique Polyacide / 550 Organics Polyglycérol-3 Solvay Polyglycérol (mélange Polyol / 1000-1200 d'oligomères centré sur 35-55% de trimères) AOX-R Alladchem 4,4'-Thio-di-(3-methyl,6- anti-oxydant - - tert-butylphénol) (CAS 96-69-5) Zephrym 3300 CRODA Dodécyl benzène Tensioactif sulfonate d'ammonium anionique Atlas G5000 CRODA co-polymère bloc oxyde Tensioactif de propylène/éthylène non-ionique Synaquâ 4804 Cray Valley résine alkyde courte en résine de huile (longueur de 37%) référence dispersée dans l'eau -16- 2) Préparation des résines de départ Treize résines ont été préparées selon les modes opératoires correspondants décrits ci-dessous dans les exemples 1 à 13. Exemple 1 Dans un réacteur de 5 litres, sous atmosphère d'azote et régulé en température et agité, on introduit 185,2 g de Pripol® 1009 (polyacide dimère d'acide gras), 1453,3 g de colophane de gemme, 6 g de AOX-R (phénol sulfite) et 185,2 g de Polyglycérol-3. Le mélange est chauffé à 250-270°C et l'eau de condensation est éliminée jusqu'à obtenir un l0 indice d'acide de 6 mg KOH/g. Exemple 2 Le même mode opératoire que pour l'exemple 1 est utilisé avec les produits et quantités suivantes : 592,0 g de Pripol® 1009, 1034,0 g de colophane de gemme, 6 g de 15 AOX-R (phénol sulfite) et 374,0 g de Polyglycérol-3. L'eau de condensation est éliminée jusqu'à obtenir un indice d'acide de 4 mg KOH/g. Exemple 3 Le même mode opératoire que pour l'exemple 1 est utilisé mais avec les produits et 20 quantités suivantes : 6,5 g d'acide gras de soja Nouracid® SZ35, 71,4 g de colophane de gemme et 22,0 g de Polyglycérol-3. L'eau de condensation est éliminée jusqu'à obtenir un indice d'acide de 4 mg KOH/g. Exemple 4 25 Dans un réacteur agité de 2 litres, sous atmosphère d'azote et régulé en température, on introduit 85,0 g d'acide gras de tall, 837,0 g de colophane de tall (For 85), 84,0 g d'acide succinique et 264,9 g de Polyglycérol-3. Le mélange est chauffé à 250-270°C, l'eau de condensation est éliminée jusqu'à obtenir un indice d'acide inférieur à 6 mg KOH/g. 30 Exemple 5 Le même mode opératoire que pour l'exemple 4 est utilisé mais à partir des quantités suivantes : 9,3 g d'acide gras de soja, 64,2 g de colophane de gemme, 5,2 g -17- d'acide succinique et 22,0 g de Polyglycérol-3. Le mélange est chauffé à 250-270°C, l'eau de condensation est éliminée jusqu'à obtenir un indice d'acide inférieur à 4 mg KOH/g. Exemple 6 Dans un réacteur agité de 0,25 litres, sous atmosphère d'azote et régulé en température, on introduit 9,5 g d'acide gras de soja, 65,6 g de colophane de gemme et 21,2 g de Polyglycérol-3. Le mélange est chauffé à 250-270°C, l'eau de condensation est éliminée jusqu'à obtenir un indice d'acide inférieur à 2-3 mg KOH/g. Ensuite, on ajoute 3,25 g d'acide itaconique à 150°C et le mélange est chauffé à 180°C jusqu'à obtenir un lo indice d'acide final de 8 mg KOH/g. Exemple 7 Dans un réacteur agité comme à l'exemple 4, on introduit 139,6 g d'acide gras de soja Nouracid® SZ35, 868,2 g de colophane de gemme, 83,6 g d'acide succinique, 68,1 g 15 d'acide sébacique et 340,5 g de Polyglycérol-3. Le mélange est chauffé à 250-270°C, l'eau de condensation est éliminée jusqu'à obtenir un indice d'acide inférieur à 6 mg KOH/g. Exemple 8 Dans un réacteur agité comme à l'exemple 4, on introduit 116,5 g d'acide gras de 20 soja Nouracid® SZ35, 801,5 g de colophane de tall, 67,6 g d'acide succinique et 264,9 g de Polyglycérol-3. Le mélange est chauffé à 250-270°C, l'eau de condensation est éliminée jusqu'à obtenir un indice d'acide inférieur à 7 mg KOH/g. 16,5 g d'acide succinique sont ensuite ajoutés et la condensation est poussée jusqu'à un indice d'acide de 5,5 mg KOH/g. 25 Exemple 9 Dans un réacteur agité comme à l'exemple 4, on introduit 180,0 g de SYLFAT® 2 (acide gras de tall), 770,0 g de colophane de gemme, 69,0 g d'acide succinique et 273,9 g de Polyglycérol-3. Le mélange est chauffé à 250-270°C, l'eau de condensation est éliminée jusqu'à obtenir un indice d'acide inférieur à 7 mg KOH/g. Ensuite, on ajoute 22,8 g 30 d'acide succinique et la condensation est poussée jusqu'à un indice d'acide de 4 mg KOH/g. -18- Exemple 10 Dans un réacteur agité comme à l'exemple 4, on introduit 220,0 g de SYLFAT® 2 (acide gras de tall), 664,0 g de colophane de gemme, 73,6 g d'acide succinique, 255,9 g de Pripol® 1017 (mélange 75/25 dimère/trimère d'acides gras) et 255,9 g de Polyglycérol-3. Le mélange est chauffé à 250-270°C, l'eau de condensation est éliminée jusqu'à obtenir un indice d'acide inférieur à 5 mg KOH/g. Exemple 11 Dans un réacteur agité comme à l'exemple 4, on introduit 224,0 g de SYLFAT® 2 (acide gras de tall), 630,0 g de colophane de gemme, 35,0 g d'acide sébacique, 69,0 g d'acide succinique et 273,9 g de Polyglycérol-3. Le mélange est chauffé à 250-270°C, l'eau de condensation est éliminée jusqu'à obtenir un indice d'acide inférieur à 7 mg KOH/g. Ensuite, on ajoute 17,8 g d'acide succinique et la condensation est poussée jusqu'à un indice d'acide de 3 mg KOH/g. Exemple 12 Dans un réacteur agité comme à l'exemple 4, on introduit 270,0 g de SYLFAT® 2 (acide gras de tall), 520,0 g de colophane de gemme, 47,5 g d'acide sébacique, 69,0 g d'acide succinique et 273,9 g de Polyglycérol-3. Le mélange est chauffé à 250-270°C, l'eau de condensation est éliminée jusqu'à obtenir un indice d'acide inférieur à 7 mg KOH/g. Ensuite, on ajoute 17,8 g d'acide succinique et la condensation est poussée jusqu'à un indice d'acide de 3-4 mg KOH/g. Exemple 13 Dans un réacteur agité comme à l'exemple 4, on introduit 310 g de SYLFAT® 2 (acide gras de tall), 475 g de colophane de gemme, 69,0 g d'acide succinique, 78,1 g d'acide sébacique et 273,9 g de Polyglycérol-3. Le mélange est chauffé à 250-270°C, l'eau de condensation est éliminée jusqu'à obtenir un indice d'acide de 3 mg KOH/g. Les compositions des 13 résines préparées selon les exemples 1-13 sont présentées au tableau 2 et les caractéristiques physico-chimiques correspondantes figurent au tableau 3 ci-dessous. Tableau 2 : Composition chimique (% en poids) des résines des exemples 1 à 13 Exemple 1 2 3 4 5 6 7 8 9 10 11 12 13 Colophane 72,6 51,7 71,4 65,8 64,2 65,6 57,9 63,3 58,5 43,3 50,4 43,4 39,4 Polyglycérol-3 18,1 18,7 22,1 20,8 21,2 21,7 22,7 20,9 20,8 20,9 21,9 22,9 22,7 Acide gras de soja 0 0 6,5 6,7 9,3 9,5 9,3 9,2 0 0 0 0 0 (Nouracie SZ35) Acide gras de tall 0 0 0 0 0 0 0 0 13,7 14,3 17,9 22,5 25,7 (Sylfat® 2) Pripol® 1009 9,3 29,6 0 0 0 0 0 0 0 0 0 0 0 Pripol® 1017 0 0 0 0 0 0 0 0 0 16,7 0 0 0 Acide succinique 0 0 0 6,6 5,2 0 5,6 6,6 7,0 4,8 6,9 7,2 5,7 Acide sébacique 0 0 0 0 0 0 4,5 0 0 0 2,9 4,0 6,5 Acide itaconique 0 0 0 0 0 3,2 0 0 0 0 0 0 0 Longueur en huile 0 0 7 10 10 10,5 10 13 15 16 20 25 29 (% poids vs résine) Tableau 3 : Propriétés physico-chimiques des résines des exemples 1 à 13 Exemple 1 2 3 4 5 6 7 8 9 10 11 12 13 Colophane % en poids vs 72,7 51,8 71,4 65,8 64,2 65,6 57,9 63,3 58,5 43,3 50,4 43,4 39,4 résine Longueur 0 0 7 10 10 10,5 10 13 15 16 20 25 29 en huile (%) (oxydable) Taux global d'acide gras 9,3 29,6 6,5 9,2 9,3 9,5 9,3 11,7 13,7 31,1 17,9 22,5 25,7 (oxydable ou non) Taux d'acides gras 0 0 1 1 1 1 1 1 1 0,46 1 1 1 oxydables / taux global d'acides gras C=C oxydables 0 0 0,035 0,058 0,052 0,051 0,051 0,058 0,089 0,106 0,117 0,147 0,168 (mol/kg) Mn mesurée (SEC ou GPC) 1350 2550 1100 2000 1750 1700 2550 2000 2250 3250 3000 3250 3350 Tg résine (°C) 33 10 29 21 18 21 19 11 13 -7 3 -13 -20 Couleur Gardner 6,5 5,0 9,0 6,0 6,6 8,0 8,2 5,1 6,0 8,0 8,5 7,0 8,0 Indice d'acide 6,2 4,0 4,0 5,6 2,1 7,0 2,4 5,5 4,2 5,0 3,0 3,5 3,0 2965267 -21- 3) Préparation des dispersions aqueuses testées correspondant aux résines préparées 1-13 Les résines préparées suivant les conditions décrites dans les exemples 1 à 13 (voir point 2 ci-haut) sont dispersées dans l'eau suivant le même mode opératoire général et comme décrit ci-dessous, à la seule exception éventuelle de la température de dispersion qui peut varier en fonction de la viscosité initiale de la résine à disperser. Dans un réacteur de 1,5 litres, équipé d'un système d'agitation performant (mécanique), on introduit 435,0 g de résine, telle que préparée selon les exemples 1-13 décrits ci-dessus (voir point 2), préalablement fondue entre 60 et 100°C, en mélange avec les tensioactifs suivants, 18,5 g de ATLAS G5000 et 8,5 g de ZEPHRYM 3300B (tous deux fournis par Croda) et on agite pendant 45 minutes à une température comprise entre 60°C et 80°C (voir valeurs indiquées dans le tableau 4 ci-dessous). Si besoin, l'indice d'acide des résines est ajusté avant neutralisation par l'addition d'acide gras de soja, Nouracid® SZ35, afin d'obtenir un indice d'acide minimum de 4-5 mg KOH/g. Une solution neutralisante de LiOH à 10% dans l'eau est ensuite ajoutée progressivement à la même température. Il est important de noter que cette addition-neutralisation s'accompagne d'une augmentation importante de la viscosité du milieu, c'est pourquoi il est indispensable d'employer une agitation mécanique efficace et capable d'opérer dans des milieux extrêmement visqueux. Enfin, de l'eau est introduite entre 60-67°C jusqu'à obtenir un extrait sec de 40-55%. L'extrait sec ainsi que le pH sont ajustés si nécessaire. L'émulsion finale est ensuite refroidie puis déchargée pour être ensuite caractérisée et évaluée. Les résultats de caractérisation des émulsions sont rassemblés dans le tableau 4 ci-dessous. Tableau 4 : Caractéristiques des dispersions aqueuses des résines des exemples 1 à 13 Exemple vs résine 1 2 3 4 5 6 7 8 9 10 11 12 13 Température 70°C 80°C 67°C 70°C 70°C 70°C 70°C 70°C 70°C 70°C 70°C 80°C 80°C émulsification Taille des particules 232 153 159 301 332 140 332 274 263 236 244 315 285 (nm) Polydispersité des 0,06 0,02 0,07 0,17 0,10 0,16 0,18 0,04 0,00 0,03 0,05 0,00 0,00 particules pH 8,9 8,5 9,5 8,0 8,8 9,4 8,9 7,4 9,1 8,7 8,5 8,3 8,2 Extrait sec % 50,0 46,3 39,0 50,1 49,9 41,5 50,2 50,4 50,3 50,4 50,7 48,9 50,8 2965267 - 23 - 4) Préparation des formulations de vernis à base des dispersions préparées selon point 3) Le mode opératoire général de préparation de ces formulations des vernis est le suivant : 5 On verse, dans un récipient cylindrique de 250 ml environ, 150 g de liant aqueux (dispersion aqueuse) comme préparé selon la description au point 3) ci-haut. Le milieu est ensuite agité vigoureusement (avec Dispermat® CV) à température ambiante (20-25°C). Dans le cas des résines siccativées, l'agent de siccativation (Durham Co 10 WM, 0,1% de Cobalt métal sur liant sec) est ajouté lentement et progressivement sous agitation (à 700 lo tours/min) pendant 5 minutes. Le milieu est ensuite laissé au repos pendant 24 heures avant application. 5) Méthodes de caractérisation et tests utilisés d'évaluation de performances 5.1) Détermination de Tg des résines 15 La mesure de la température de transition vitreuse Tg est réalisée avec un appareil DSC, type DSCI-700 de METTLER avec un balayage de température à 10°C/min de -80°C à 150°C et après deux passages (balayages) consécutifs. La Tg retenue est celle correspondant au second passage (balayage). 20 5.2) Masses moléculaires des résines Les mesures sont réalisées par chromatographie d'exclusion stérique (SEC), avec comme éluant le THF, dans les conditions suivantes : - 2 colonnes mixtes D + 1 colonne 100Â + 1 colonne 50A - Elution avec phase mobile le THF, à 1 ml/min et à une température d'élution de 25 35°C, avec détection par indice de réfraction (RI). - Calibration avec 11 étalons de polystyrène ayant des masses moléculaires monodisperses allant de 162 à 377400. 5.3) Evaluation des performances des nouveaux liants aqueux (dispersions aqueuses) 30 L'évaluation de dureté est réalisée sur des films obtenus par application sur plaque de verre d'une couche de dispersion aqueuse d'épaisseur humide de 100 µm. Il s'agit de formulations de vernis brillants siccativés et non siccativés. L'agent de siccativation choisi est un système mono-métallique à base de cobalt (Durham Co 10 WM, avec 0,1% en poids 2965267 - 24 - de cobalt métal par rapport au poids de résine en sec). La dispersion utilisée comme référence de comparaison est une dispersion d'alkyde qui est le produit Synaquâ 4804 commercialisé par Cray Valley. Les performances de développement de dureté avec le temps de séchage et d'évolution de jaunissement des nouveaux liants sont ainsi comparées 5 à celles de Synaqua® 4804, prise comme référence du marché dans ce domaine. 5.3.1) Test de dureté : selon méthode ISO 1522 Il s'agit d'une dureté Persoz réalisée à 23°C et à 50% d'humidité relative. Les vernis sont appliqués à 100 µm d'épaisseur humide, puis séchés sur une surface parfaitement horizontale à 23°C et sous une humidité relative de 50% pendant 24 heures 10 avant la première mesure. 5.3.2) Mesure du jaunissement : selon méthode Yellowing index (Yi) ASTM E313-96 Les mesures de jaunissement sont réalisées sur carte Leneta 2A avec une épaisseur humide de 150 gm. La surface est ensuite séchée de façon parfaitement horizontale à 23°C 15 et sous 50% d'humidité relative pendant 24 h avant la mesure à l'aide d'un Spectrophotocolorimètre MINOLTA CM2600D (mesure sur partie blanche de la carte). Le jaunissement est ensuite accéléré en plaçant les cartes Leneta dans une étuve à 50°C à l'abri de la lumière, pendant 15 jours. 20 6) Résultats de développement de dureté et de jaunissement Les résultats de développement de dureté avec le temps de séchage sont présentés aux figures 1 et 2 respectivement pour des vernis siccativés et non siccativés. Les résultats comparés de jaunissement sont présentés au tableau 5 ci-dessous. 25 Tableau 5 : Evolution du jaunissement des liants non siccativés, après 15 jours à 50°C dans l'obscurité Synaquâ Résine Ex 1 Ex 3 Ex 4 Ex 5 Ex 6 Ex 7 Ex 8 Ex 9 4804 (référence) Evolution de +58% +37% +58% +92% +90% +54% +115% +120% +137% jaunissement 2965267 - 25 - La capacité à durcir plus rapidement pour les nouveaux liants aqueux de l'invention est encore plus perceptible et notable en l'absence de siccativation (voir figure 2). La figure 2 illustre le développement de dureté pour les liants aqueux à base de résines ayant la longueur en huile la plus courte et allant de 0 à 15%, ce qui est assez surprenant compte 5 tenu de ces taux très faibles voire nuls. Au contraire, on constate que les résines à longueur en huile d'environ 15 à 30% nécessitent l'emploi d'agent de siccativation afin de développer leur haut potentiel de dureté. En revanche, de bons, voir d'excellents niveaux de dureté, peuvent être enregistrés sans apport d'agent de siccativation à partir des résines à longueur en huile faible voire nulle (0-15%). 10 De manière générale, ces nouvelles résines présentent des développements de dureté rapides avec des niveaux de dureté (à 15 jours) largement supérieurs à ceux de la dispersion de référence Synaquâ 4804. Pour certaines d'entre elles (parmi les plus courtes en huile), les duretés finales atteintes sans emploi d'agent de siccativation sont même identiques ou supérieures à la résine de référence (4804®) siccativée. Cette capacité à 15 durcir fortement, sans apport nécessaire d'agent de siccativation, est un avantage sérieux dans le contexte environnemental actuel. De manière avantageuse, devant les problèmes de toxicité pressentis avec les sels de cobalt, ces dispersions peuvent sécher avec des siccatifs moins nocifs (et moins actifs pour la plupart par comparaison avec les systèmes conventionnels à base de cobalt) tels 20 que les sels de fer (Borcher Oxy-Caot), de vanadium ou de manganèse. De manière beaucoup plus avantageuse, certaines résines (0-15%) peuvent sécher et durcir avec des niveaux de performance élevés sans besoin d'agent de siccativation. De manière avantageuse toujours, ces résines à longueur en huile fortement réduite, et en l'absence complète d'agent siccativant, présentent des évolutions plus faibles de 25 jaunissement dans le temps (voir détails au tableau 5 ci-dessus), par rapport à la résine de référence (Synaquâ 4804). La figure 1 présente l'évolution avec le temps de séchage, de la dureté des revêtements obtenus pour des compositions de revêtements en présence d'agent siccatif. Les dispersions selon l'invention ont au moins les mêmes performances sinon meilleures 30 en termes de croissance rapide de la dureté avec le temps (en particulier pour la plage de dispersions à base de résines ayant une longueur en huile de 0 à 15%) que celles de la dispersion de référence avec une longueur en huile plus élevée. 2965267 - 26 - La figure 2 montre encore mieux les performances des dispersions selon l'invention en l'absence complète d'agent siccatif. La dispersion de référence est également représentée en présence d'agent siccatif (0,1%) pour montrer que les dispersions correspondant à une longueur en huile allant de 0 à 15%, en l'absence de tout siccatif, ont 5 des meilleures performances que la dispersion de référence même en comparant cette dernière, en présence de 0,1% de siccatif (conditions de comparaison plus défavorables pour les dispersions de l'invention). REVENDICATIONS1. Résine de polyester, en particulier résine alkyde, caractérisée en ce qu'elle : est à base d'au moins un acide gras - a une longueur en huile nulle (0%) ou entre 0 et 35%, de préférence - supérieure à 0 et jusqu'à 25, plus préférentiellement jusqu'à 15% a un rapport en poids d'acides (monoacides) gras oxydables par rapport aux acides gras globalement, de 0 ou supérieur à 0 et allant jusqu'à 1 - est à base d'un composant acide comprenant en plus dudit acide gras, de 30 à 85%, et de préférence de 35 à 75%, et plus préférentiellement de 40 à 75% en poids, par rapport au poids total de ladite résine, de colophane et/ou de dérivés de colophane portant au moins une fonction acide carboxy. 2. Résine selon la revendication 1, caractérisée en ce qu'elle comprend moins de 5%, de préférence moins de 3% en poids, et plus préférentiellement aucun (%) composé aromatique en dehors des dérivés éventuels de la colophane. 3. Résine selon la revendication 1 ou 2, caractérisée en ce qu'elle est à base d'un composant acide comprenant en plus dudit acide gras, de ladite colophane et/ou desdits dérivés de colophane, au moins un composé acide ayant au moins une fonction acide carboxylique et une fonctionnalité globale de 2 à 3 choisi parmi : les polyacides saturés ou les polyacides éthyléniquement insaturés ou les hydroxy-acides. 4. Résine selon la revendication 3, caractérisée en ce que ledit composant acide comprend au moins deux parmi lesdits composés acides, au moins un choisi parmi les polyacides saturés et au moins un autre choisi parmi les polyacides insaturés, en plus dudit acide gras et de ladite colophane et/ou desdits dérivés de colophane. 5. Résine selon la revendication 3 ou 4, caractérisée en ce que ledit polyacide saturé est choisi parmi l'acide et/ou l'anhydride correspondant à : l'acide succinique, l'acide adipique, l'acide sébacique, l'acide dodécanedioïque, l'acide citrique, le dimère d'acide gras en C36, le trimère d'acide gras en C54. 6. Résine selon la revendication 3 ou 4, caractérisée en ce que ledit polyacide insaturé est choisi parmi l'acide et/ou l'anhydride correspondant existant à : l'acide itaconique, l'acide maléique ou fumarique ou tetrahydrophtalique (THP). 7. Résine selon l'une des revendications 3 à 6, caractérisée en ce que ledit polyacide comprend au moins un dimère en C36 et/ou trimère en C54 d'acide gras. 2965267 - 28 - 8. Résine selon l'une des revendications 3 à 7, caractérisée en ce que ledit composant acide comprend en plus, au moins un desdits composés acides choisi parmi les hydroxyacides, de préférence parmi l'acide glycolique ou l'acide lactique. 9. Résine selon l'une des revendications 1 à 8, caractérisée en ce que le taux 5 d'insaturation oxydable de ladite résine est nul (0) ou il est supérieur à 0 et jusqu'à 0,25, et de préférence jusqu'à 0,15 mmol de doubles liaisons oxydables par g de résine sèche. 10. Résine selon l'une des revendications 1 à 9, caractérisée en ce qu'elle est à base d'un composant alcool comprenant au moins un polyol de fonctionnalité allant de 2 à 10 et de préférence de 3 à 6. l0 11. Résine selon la revendication 10, caractérisée en ce que ledit polyol est sélectionné parmi : éthylène glycol, polyéthylène glycol (de préférence de Mw de 300 à 6000), propylène glycol, 1,3-propanediol, dipropylène glycol, triéthylène glycol, glycérol, diglycérol, triméthylol propane (ou éthane), pentaérythritol, dipentaérythritol, sorbitol, mannitol, méthyl glucoside, polyglycérol, en particulier oligomères de glycérol, comme le 15 polyglycérol-3 (trimère de glycérol) et décaglycérol et de préférence, les oligomères de glycérol, et plus particulièrement le polyglycérol-3 (trimère de glycérol). 12. Résine selon l'une des revendications 1 à 11, caractérisée en ce qu'elle a un indice d'acide inférieur à 8 et une masse moléculaire moyenne en nombre Mn, mesurée par GPC en équivalent Polystyrène dans le THF, allant de 1 000 à 10 000. 20 13. Résine selon l'une des revendications 1 à 12, caractérisée en ce qu'elle a une Tg mesurée par DSC, allant de -40 à 50°C, et de préférence de -20 à 35°C. 14. Résine selon l'une des revendications 1 à 13, caractérisée en ce que ladite longueur en huile est comprise entre 0 et 35%, et de préférence, elle est supérieure à 0 et va jusqu'à 25%, et plus préférentiellement jusqu'à 15%, avec présence d'au moins un acide 25 (monoacide) gras oxydable. 15. Résine selon la revendication 14, caractérisée en ce que le taux d'insaturation oxydable de ladite résine est supérieur à 0 et jusqu'à 0,25, et de préférence jusqu'à 0,15 mmol de doubles liaisons oxydables par g de résine sèche. 16. Résine selon la revendication 14 ou 15, caractérisée en ce que ledit acide gras est 30 sélectionné parmi les monoacides gras d'origine végétale ou animale de préférence en C16 à C24, avec un indice d'iode moyen allant de 100 à 200. 17. Résine selon l'une des revendications 14 à 16, caractérisée en ce que ledit acide gras est sélectionné parmi les acides gras d'huile de soja, tournesol, tall (TOFA), ricin, 2965267 - 29 - ricin déshydraté, lin, colza, lesdits acides gras étant utilisés comme tels ou sous forme d'huiles (esters triglycérides) correspondantes d'acides gras ou de standolies correspondantes d'huile d'acides gras. 18. Résine selon l'une des revendications 14 à 17, caractérisée en ce qu'elle est à base 5 d'un polyacide comprenant au moins un dimère d'acide gras en C36 et/ou un trimère d'acide gras en C54 et à base d'un polyol comprenant au moins un oligomère de glycérol et/ou le pentaérythritol et/ou le dipentaérythritol, de préférence le trimère de glycérol, plus particulièrement le polyglycérol-3 et/ou le dipentaérythritol. 19. Résine selon l'une des revendications 1 à 18, caractérisée en ce que ledit polyester 10 est une résine alkyde, avec un taux en huile supérieur à 0%, de préférence jusqu'à 25%, plus préférentiellement jusqu'à 15%. 20. Résine selon l'une des revendications 1 à 13, caractérisée en ce que ladite résine a un taux d'huile nul (0%) et que ledit acide gras est sélectionné parmi les acides gras non oxydables avec un taux correspondant d'insaturation oxydable qui est de 0 mmol par g de 15 résine sèche. 21. Résine selon la revendication 20, caractérisée en ce que ledit acide gras est sélectionné parmi les acides gras saturés, y compris acides gras initialement oxydables qui ont été hydrogénés ou parmi les oligomères d'acides gras, de préférence les dimères en C36 (y compris hydrogénés) et/ou les trimères en C54 (y compris hydrogénés). 20 22. Résine selon la revendication 20 ou 21, caractérisée en ce que ladite résine est à base d'un composant alcool comprenant comme polyol un oligomère de glycérol de préférence le polyglycérol-3 et/ou le dipentaérythritol et comme acide gras un dimère d'acide gras en C36 et/ou un trimère d'acide gras en C54 (hydrogénés ou non). 23. Composition de liant organique, caractérisée en ce qu'elle comprend au moins une 25 résine telle que définie selon l'une des revendications 1 à 22. 24. Composition selon la revendication 23, caractérisée en ce qu'en plus de la première résine telle que définie selon l'une des revendications 1 à 22, elle comprend au moins une deuxième résine différente de la première, avec cette deuxième résine étant sélectionné parmi les résines de polyesters à base d'acides gras, de préférence parmi les résines 30 alkydes modifiées. 25. Composition de liant selon la revendication 23 ou 24, caractérisée en ce que ladite première résine est telle que définie selon l'une des revendications 20 à 22. 2965267 -30- 26. Dispersion aqueuse de résine, caractérisée en ce qu'elle comprend au moins une résine telle que définie selon l'une des revendications 1 à 22 ou au moins une composition de liant telle que définie selon l'une des revendications 23 à 25. 27. Dispersion aqueuse selon la revendication 26, caractérisée en ce qu'elle comprend 5 en plus de ladite résine ou de ladite composition de liant, au moins un tensioactif sélectionné parmi : au moins un tensioactif anionique et au moins un tensioactif non ionique ou au moins un tensioactif de structure mixte et à un taux global en poids par rapport à ladite résine, allant de 2 à 15%, de préférence de 5 à 10%. 28. Dispersion selon la revendication 26 ou 27, caractérisée en ce qu'elle a un extrait 10 sec allant de 30 à 70%, et de préférence de 40 à 60% et une taille moyenne de particules allant de 100 à 500 nm. 29. Dispersion selon l'une des revendications 26 à 28, caractérisée en ce qu'elle est exempte de tout solvant organique avec un taux correspondant de VOC inférieur à 1 000 ppm, de préférence inférieur à 500 ppm, et plus préférentiellement inférieur à 15 100 ppm. 30. Dispersion aqueuse de résine, caractérisée en ce qu'elle comprend en mélange, une première dispersion aqueuse de résine telle que définie selon l'une des revendications 26 à 29 et au moins une deuxième dispersion de résine différente de la première, cette deuxième dispersion de résine étant sélectionnée parmi les dispersions d'alkydes éventuellement 20 modifiées, les dispersions (ou émulsions) acryliques (y compris styrène-acrylique) ou les dispersions d'autres polymères et en particulier les dispersions de polyuréthanes, de polyesters saturés ou insaturés. 31. Dispersion selon la revendication 30, caractérisée en ce que le taux en poids de ladite première dispersion varie de 50 à 99,5%. 25 32. Procédé de préparation d'une dispersion aqueuse telle que définie selon l'une des revendications 26 à 29, caractérisé en ce qu'il comprend une étape d'émulsification à une température de 30 à 90°C, de préférence de 50 à 85°C, d'au moins une résine telle que définie selon l'une des revendications 1 à 22 et/ou d'au moins une composition de liant organique telle que définie selon l'une des revendications 23 à 25, par inversion de phase 30 dans un réacteur agité via un système d'agitation à double flux. 33. Composition de revêtement, caractérisée en ce qu'elle comprend comme liant au moins une résine telle que définie selon l'une des revendications 1 à 22 ou au moins une 2965267 -31 - composition de liant telle que définie selon l'une des revendications 23 à 25 ou au moins une dispersion aqueuse telle que définie selon l'une des revendications 26 à 31. 34. Composition selon la revendication 33, caractérisée en ce que ladite composition est une composition de revêtements aqueux. 5 35. Composition de revêtement selon la revendication 33 ou 34, caractérisée en ce que ledit revêtement est sélectionné parmi les revêtements décoratifs ou industriels, en particulier pour les revêtements industriels parmi les revêtements anti-corrosion, de préférence parmi les revêtements aqueux : adhésifs, peintures, lasures, primaires et vernis. 36. Composition de revêtement selon la revendication 33, caractérisée en ce qu'elle 10 comprend comme liant au moins une résine telle que définie selon l'une des revendications 20 à 22 ou au moins une composition de liant telle que définie selon la revendication 25. 37. Composition de revêtement selon la revendication 36, caractérisée en ce qu'il s'agit d'un revêtement de protection pour applications en coil. 38. Utilisation d'au moins une résine telle que définie selon l'une des revendications 1 15 à 22 ou d'une composition de liant telle que définie selon l'une des revendications 23 à 25 ou d'au moins une dispersion aqueuse telle que définie selon l'une des revendications 26 à 31, caractérisée en ce qu'il s'agit d'utilisation comme liant dans les revêtements. 39. Utilisation selon la revendication 38, caractérisée en ce qu'il s'agit de revêtements aqueux décoratifs ou industriels sélectionnés parmi les adhésifs, peintures, lasures, 20 primaires ou vernis. 40. Utilisation selon la revendication 39, caractérisée en ce qu'il s'agit de revêtements pour substrats sélectionnés parmi : bois, métaux, plâtre, béton, composites ou plastiques. 41. Utilisation selon la revendication 38, caractérisée en ce que la résine utilisée comme liant est telle que définie selon l'une des revendications 20 à 22 ou en ce que la 25 composition de liant utilisée est telle que définie selon la revendication 25 et en ce que qu'il s'agit d'une utilisation comme liant dans les revêtements pour coil et plus particulièrement dans les applications marines en anti-corrosion. 42. Revêtements de substrat, caractérisés en ce qu'ils sont obtenus à partir d'au moins une résine telle que définie selon l'une des revendications 1 à 22 ou à partir d'au moins une 30 composition de liant telle que définie selon l'une des revendications 23 à 25 ou à partir d'au moins une dispersion telle que définie selon l'une des revendications 26 à 31.